(57)【要約】【課題】優れた画質の画像を形成することができ、印字枚数が増大しても画質の低下が抑制され、加えて、印字耐久性に優れたイエロートナーとその製造方法を提供すること。【解決手段】少なくとも結着樹脂とイエロー顔料とを含有するイエロートナーにおいて、該イエロー顔料が、沈降開始疎水化度が２％以上のイエロー顔料と沈降開始疎水化度が２％未満のイエロー顔料とを組み合わせて含有することを特徴とするイエロートナー、並びに懸濁重合法による該イエロートナーの製造方法。【選択図】なし【特許請求の範囲】
【請求項１】
少なくとも結着樹脂とイエロー顔料とを含有するイエロートナーにおいて、該イエロー顔料が、沈降開始疎水化度が２％以上のイエロー顔料（ａ）と沈降開始疎水化度が２％未満のイエロー顔料（ｂ）とを組み合わせて含有することを特徴とするイエロートナー。
【請求項２】
該イエロー顔料（ａ）が、Ｃ．Ｉ．ピグメントイエロー１５５として分類されるイエロー顔料から選ばれたものである請求項１記載のイエロートナー。
【請求項３】
該イエロー顔料（ｂ）が、沈降開始疎水化度が０％のイエロー顔料である請求項１または２に記載のイエロートナー。
【請求項４】
該イエロー顔料（ｂ）が、それぞれＣ．Ｉ．ピグメントイエロー１２０、Ｃ．Ｉ．ピグメントイエロー１３９、Ｃ．Ｉ．ピグメントイエロー１５１、及びＣ．Ｉ．ピグメントイエロー１５５として分類されるイエロー顔料からなる群より選ばれた少なくとも一種である請求項３記載のイエロートナー。
【請求項５】
分散安定化剤を含有する水系分散媒体中で、少なくとも重合性単量体とイエロー顔料とを含有する重合性単量体組成物を、重合開始剤の存在下に重合して、着色重合体粒子を生成させる工程を含むイエロートナーの製造方法において、該イエロー顔料として、沈降開始疎水化度が２％以上のイエロー顔料（ａ）と沈降開始疎水化度が２％未満のイエロー顔料（ｂ）とを組み合わせて使用することを特徴とするイエロートナーの製造方法。
【発明の詳細な説明】
【技術分野】
【０００１】
本発明は、電子写真方式や静電印刷方式を利用した画像形成装置において、感光体上に形成された静電潜像を現像するために用いられるイエロートナーに関する。
【背景技術】
【０００２】
静電荷像現像用トナーが使用される電子写真方式（静電印刷方式を含む）の複写機やプリンターなどの画像形成装置において、印字（印刷）の高速化、定着温度の低温化、フルカラー化などの要求が高まっている。
【０００３】
電子写真方式の画像形成装置を用いてフルカラー印刷を行う場合、イエロー、シアン、及びマゼンタの３つの基本カラーの減色混合の原則を利用して、人の目に見えるカラースペクトルを再現している。具体的に、フルカラー印刷では、イエロートナー、シアントナー、及びマゼンタトナーを用いてフルカラー画像を形成している。これら３色のフルカラー用トナーに加えて、ブラックトナーも用いられることが多い。
【０００４】
各色のフルカラートナーは、結着樹脂と着色剤とを含有する着色樹脂粒子によって構成されている。着色樹脂粒子には、帯電制御剤、離型剤、分散剤など各種添加剤成分を必要に応じて含有させている。着色剤としては、イエロー着色剤、マゼンタ着色剤、シアン着色剤などが用いられている。
【０００５】
各色のフルカラー用トナーには、正確な色合の再現が可能となるように、それぞれの色に対する要求水準が高まっている。ある色のフルカラー用トナーの画質が不十分な場合には、色合の再現が不十分となり、鮮明なフルカラー画像を形成することができなくなる。現像時に、トナー帯電量やトナー付着量が不十分になると、画像濃度や印字色相が悪化し、感光体上のトナーカブリも生じ易くなる。フルカラー用トナーの中でも、イエロートナーは、高度の要求水準に十分に応えることが困難であった。
【０００６】
従来、特開平１１−２０２５５８号公報（特許文献１）には、Ｃ．Ｉ．ピグメントイエローを主体とする電子写真トナーが開示されている。特許文献１の実施例には、結着樹脂のポリエステル樹脂にＣ．Ｉ．ピグメントイエローを混練、粉砕、分級して得られた粉砕法トナーが開示されている。
【０００７】
特開２００１−１６６５４０号公報（特許文献２）には、Ｃ．Ｉ．ピグメントイエロー７４、同１５５、同１８０、及び同１８５からなる群より選択されたいずれかのイエロー顔料を用いたイエロートナーが提案されている。特許文献２の実施例１〜４には、結着樹脂としてポリエステル樹脂を使用し、Ｃ．Ｉ．ピグメントイエロー７４、同１５５、同１８０、及び同１８５をそれぞれ含有させた粉砕法トナーが示されている。
【０００８】
特開２００４−１８４５６２号公報（特許文献３）には、トナーとキャリアとからなる二成分現像剤において、結着樹脂とＣ．Ｉ．ピグメントイエローとを含有するトナーを用いることが提案されている。特許文献３の実施例１などには、ポリエステル樹脂とＣ．Ｉ．ピグメントイエロー１５５と水とを含有するマスターバッチを作製し、次いで、ポリエステル樹脂（結着樹脂）、離型剤、及び該マスターバッチを有機溶媒に溶解してトナー材料液を用意し、そして、得られたトナー材料液を、ハイドロキシアパタイトとドデシルベンゼンスルホン酸ナトリウムを溶解させたイオン交換水中に投入し攪拌してトナー粒子を形成したことが記載されている。
【０００９】
特開２００５−３１１６３号公報（特許文献４）には、少なくとも結着樹脂、着色剤、及びワックスを含有するイエロートナーにおいて、着色剤として、Ｃ．Ｉ．ピグメントイエロー７４と同１５５とを含有させたイエロートナーが開示されている。特許文献４の実施例には、結着樹脂として、ハイブリッド樹脂、ポリエステル樹脂またはビニル系共重合体を用いたイエロートナーを、キャリアと混合した二成分現像剤が示されている。
【００１０】
特開２００６−３１３３０２号公報（特許文献５）には、少なくとも結着樹脂と着色剤とワックス成分とを含有し、着色剤として、Ｃ．Ｉ．ピグメントイエロー１５５とＣ．Ｉ．ソルベントイエロー１６２（染料）とを併用したイエロートナーが開示されている。
【００１１】
【特許文献１】特開平１１−２０２５５８号公報
【特許文献２】特開２００１−１６６５４０号公報
【特許文献３】特開２００４−１８４５６２号公報
【特許文献４】特開２００５−３１１６３号公報
【特許文献５】特開２００６−３１３３０２号公報
【発明の開示】
【発明が解決しようとする課題】
【００１２】
前記従来技術に示されているように、着色剤として各種イエロー顔料を用いた多数のイエロートナーが提案されている。しかし、本発明者らの検討結果によれば、疎水化度が低いイエロー顔料を用いて、懸濁重合法によりイエロートナーを製造すると、粒径分布がブロードな着色重合体粒子（イエロートナー）が生成し易く、粒径が肥大化した着色重合体粒子も生成することがある。
【００１３】
一般に、懸濁重合法によれば、球形で粒径分布がシャープな小粒径の着色重合体粒子（重合トナー）を得ることができる。このような重合トナーを用いると、高精細な画像の形成が可能となる。しかし、疎水化度が低いイエロー顔料は、重合性単量体中に均一に分散することが困難である上、水系分散媒体中で粒径分布がシャープな液滴を形成することが難しく、重合後に得られるイエロートナーの粒径分布がブロードになり易く、かつ、着色剤がトナー粒子表面近傍に存在し易くなる。このようなイエロートナーを用いると、画質が不十分となり、印字耐久性も低下する。
【００１４】
他方、疎水化度が高いイエロー顔料を用いると、懸濁重合法により粒径分布がシャープなイエロートナーを得ることができるものの、印字枚数が増えるにしたがって画質が低下傾向を示し、しかも印字耐久性が著しく悪化する。また、疎水化度が高いイエロー顔料を用いると、重合性単量体へ分散した時の粘度が高くなり、操業安定性（取り扱い性、粒径安定性等）が悪くなる。
【００１５】
さらに、前記従来技術でイエロー顔料として用いられているＣ．Ｉ．ピグメントイエロー１５５には、疎水化度の異なるグレードのあることが判明した。このように、同じＣ．Ｉ．ピグメントイエローの品番として分類されているイエロー顔料にも、疎水化度の異なるグレードのものが存在する場合があり、これらをそれぞれ単独で使用すると、満足な特性を示すイエロートナーを得ることが困難である。また、２種以上のイエロー顔料を組み合わせて使用しても、疎水化度の低いイエロー顔料同士を組み合わせて使用した場合や、疎水化度の高いイエロー顔料同士を組み合わせて使用した場合には、満足な特性を示すイエロートナーを得ることが困難である。
【００１６】
したがって、本発明の課題は、優れた画質の画像を形成することができ、印字枚数が増大しても画質の低下が抑制され、加えて、印字耐久性に優れたイエロートナーを提供することにある。
【００１７】
本発明の他の課題は、懸濁重合法を採用した場合であっても、操業安定性が良好で、分子量分布がシャープなイエロートナーを製造することができるイエロートナーの製造方法を提供することにある。
【００１８】
本発明者らは、前記課題を解決するために鋭意研究した結果、イエロー顔料の疎水性を示す指標として沈降開始疎水化度を用いることにより、イエロー顔料の疎水性を正確に分類することができること、そして、沈降開始疎水化度が２％以上のイエロー顔料と沈降開始疎水化度が２％未満、好ましくは０％のイエロー顔料とを組み合わせて使用することにより、前記課題を達成できることを見出し、本発明を完成するに至った。
【課題を解決するための手段】
【００１９】
本発明によれば、少なくとも結着樹脂とイエロー顔料とを含有するイエロートナーにおいて、該イエロー顔料が、沈降開始疎水化度が２％以上のイエロー顔料（ａ）と沈降開始疎水化度が２％未満のイエロー顔料（ｂ）とを組み合わせて含有することを特徴とするイエロートナーが提供される。
【００２０】
また、本発明によれば、分散安定化剤を含有する水系分散媒体中で、少なくとも重合性単量体とイエロー顔料とを含有する重合性単量体組成物を、重合開始剤の存在下に重合して、着色重合体粒子を生成させる工程を含むイエロートナーの製造方法において、該イエロー顔料として、沈降開始疎水化度が２％以上のイエロー顔料（ａ）と沈降開始疎水化度が２％未満のイエロー顔料（ｂ）とを組み合わせて使用することを特徴とするイエロートナーの製造方法が提供される。
【発明の効果】
【００２１】
本発明によれば、優れた画質の画像を形成することができ、印字枚数が増大しても画質の低下が抑制され、加えて、印字耐久性に優れたイエロートナーを提供することができる。また、本発明によれば、懸濁重合法を採用した場合であっても、操業安定性が良好で、分子量分布がシャープなイエロートナーを製造することができるイエロートナーの製造方法を提供することができる。
【発明を実施するための最良の形態】
【００２２】
本発明では、イエロー顔料として、沈降開始疎水化度が２％以上のイエロー顔料（ａ）と沈降開始疎水化度が２％未満のイエロー顔料（ｂ）とを組み合わせて使用する。イエロー顔料の沈降開始疎水化度は、イエロー顔料サンプルを水に浮かせ、攪拌しながらメタノールを滴下し、該イエロー顔料が沈降を開始するメタノール滴定量に基づいて測定することができる。その測定法の詳細は、下記の実施例において説明する。
【００２３】
疎水性の指標として沈降開始疎水化度を用いると、疎水化度を用いた場合と比較して、イエロー顔料の疎水性の違いがより明瞭となる。本発明で使用するイエロー顔料（ａ）の沈降開始疎水化度は、２％以上、好ましくは３％以上、より好ましくは５％以上である。イエロー顔料（ａ）の沈降開始疎水化度の上限は、好ましくは１０％、多くの場合８％である。他方、本発明で使用するイエロー顔料（ｂ）の沈降開始疎水化度は、２％未満、好ましくは１％以下、より好ましくは０％である。
【００２４】
イエロー顔料（ａ）及び（ｂ）は、結着樹脂または結着樹脂を形成する重合性単量体１００重量部に対して、両者の合計量で、通常１〜２０重量部、好ましくは２〜１５重量部、より好ましくは３〜１０重量部の割合で用いられる。イエロー顔料の合計量が少なすぎると、十分なイエロー色相を発現できるイエロートナーを得ることが困難となり、多すぎると、重合性単量体組成物の粘度が高くなりすぎたり、色調が過剰となり易い。
【００２５】
イエロー顔料（ａ）及び（ｂ）の重量割合（ａ：ｂ）は、通常１０：９０〜９０：１０、好ましくは２０：８０〜８０：２０、より好ましくは３０：７０〜８０：２０である。イエロー顔料（ａ）の割合が小さすぎると、イエロートナーの粒径分布がブロードとなり易く、画質が低下し、印字耐久性も低下傾向を示す。イエロー顔料（ａ）の割合が大きすぎると、印字枚数が増大するにつれて画質が低下し、印字耐久性の低下傾向も大きくなる。イエロー顔料（ａ）及び（ｂ）をそれぞれ単独で使用すると、いずれの場合も満足できるトナー特性を備えたイエロートナーを得ることができないが、これら両者を併用することにより、驚くべきことに、優れた画質の画像を形成することができ、印字枚数が増大しても画質の低下が抑制され、加えて、印字耐久性に優れたイエロートナーを得ることができる。イエロー顔料（ａ）及び（ｂ）は、それぞれ複数のものを用いてもよい。例えば、イエロー顔料（ｂ）として、沈降開始疎水化度の小さなイエロー顔料を単独で用いてもよいが、２種以上を用いてもよい。
【００２６】
イエロー顔料（ａ）は、沈降開始疎水化度が２％以上であることを前提として、かつ耐光性の観点からみて、Ｃ．Ｉ．ピグメントイエロー１２０、Ｃ．Ｉ．ピグメントイエロー１３９、Ｃ．Ｉ．ピグメントイエロー１５１、及びＣ．Ｉ．ピグメントイエロー１５５として分類されるイエロー顔料からなる群より選ばれた少なくとも一種であるものが好ましく、Ｃ．Ｉ．ピグメントイエロー１５５がより好ましい。
【００２７】
イエロー顔料（ｂ）は、沈降開始疎水化度が２％未満であることを前提として、かつ耐光性の観点からみて、Ｃ．Ｉ．ピグメントイエロー１２０、Ｃ．Ｉ．ピグメントイエロー１３９、Ｃ．Ｉ．ピグメントイエロー１５１、及びＣ．Ｉ．ピグメントイエロー１５５として分類されるイエロー顔料からなる群より選ばれた少なくとも一種であるものが好ましく、Ｃ．Ｉ．ピグメントイエロー１５５がより好ましい。
【００２８】
本発明のイエロートナーは、少なくとも結着樹脂と前記２種類のイエロー顔料とを含有する着色樹脂粒子であればよく、その製造方法によって特に制限されない。着色樹脂粒子は、トナー粒子とも呼ばれ、重合トナーの場合には、着色重合体粒子と呼ばれることが多い。
【００２９】
イエロートナーの製造方法としては、例えば、粉砕法や重合法があり、重合法としては、乳化重合法、凝集法、分散重合法、懸濁重合法などが挙げられる。重合法によれば、ミクロンオーダーのトナー粒子を、比較的小さい粒径分布で直接得ることができる。本発明のイエロートナーは、着色樹脂粒子（着色重合体粒子）の表面に樹脂（重合体）被覆層を形成したコアシェル型トナー（「カプセルトナー」と呼ばれることがある）であってもよい。本発明のイエロートナーは、懸濁重合法によって得られる着色重合体粒子（重合トナー）であることが、トナー特性の観点から特に好ましい。重合トナーは、着色重合体粒子の表面に重合体層からなるシェルが形成されたコアシェル型構造のものであることが、低温定着性と保存性（耐ブロッキング性）とをバランスさせることができるため、より好ましい。
【００３０】
懸濁重合による重合トナーは、分散安定剤を含有する水系分散媒体中で、少なくとも重合性単量体及びイエロー顔料を含有する重合性単量体組成物を重合開始剤の存在下に懸濁重合することにより得ることができる。重合性単量体が重合して生成する重合体が結着樹脂となる。コアシェル構造を有する重合トナーは、スプレイドライ法、界面反応法、in situ 重合法、相分離法などの方法により製造することができる。特に、in situ 重合法や相分離法は、製造効率がよく好ましい。具体的には、分散安定剤を含有する水系分散媒体中で、少なくとも重合性単量体及びイエロー顔料を含有する重合性単量体組成物を懸濁重合することにより得られた着色重合体粒子をコアとし、該コアの存在下にシェル用重合性単量体を懸濁重合することにより得ることができる。シェル用単量体が重合して形成される重合体層が被覆層となる。重合性単量体組成物には、必要に応じて、帯電制御剤、離型剤、架橋性単量体、マクロモノマー、分子量調整剤、滑剤、分散助剤などの各種添加剤を含ませることができる。
【００３１】
重合性単量体としては、モノビニル系単量体が好ましい。具体的には、スチレン、ビニルトルエン、α−メチルスチレン等のスチレン系単量体；アクリル酸、メタクリル酸；アクリル酸メチル、アクリル酸エチル、アクリル酸プロピル、アクリル酸ブチル、アクリル酸２−エチルヘキシル、アクリル酸ジメチルアミノエチル、メタクリル酸メチル、メタクリル酸エチル、メタクリル酸プロピル、メタクリル酸ブチル、メタクリル酸２−エチルヘキシル、メタクリル酸ジメチルアミノエチル、アクリロニトリル、メタクリロニトリル、アクリルアミド、メタクリルアミド等のアクリル酸またはメタクリル酸の誘導体；エチレン、プロピレン、ブチレン等のエチレン性不飽和モノオレフィン；塩化ビニル、塩化ビニリデン、フッ化ビニル等のハロゲン化ビニル；酢酸ビニル、プロピオン酸ビニル等のビニルエステル；ビニルメチルエーテル、ビニルエチルエーテル等のビニルエーテル；ビニルメチルケトン、メチルイソプロペニルケトン等のビニルケトン；２−ビニルピリジン、４−ビニルピリジン、Ｎ−ビニルピロリドン等の含窒素ビニル化合物；などが挙げられる。モノビニル系単量体は、それぞれ単独で、あるいは複数の単量体を組み合わせて用いることができる。モノビニル系単量体のうち、スチレン系単量体と（メタ）アクリル酸の誘導体とを併用するのが好適である。
【００３２】
重合性単量体と共に架橋性単量体及び／または架橋性重合体を用いると、耐ホットオフセット性の改善に有効である。架橋性単量体は、２以上の重合可能な炭素−炭素不飽和二重結合を有する単量体であり、例えば、ジビニルベンゼン、ジビニルナフタレン、これらの誘導体等の芳香族ジビニル化合物；エチレングリコールジメタクリレート、ジエチレングリコールジメタクリレート等のジエチレン性不飽和カルボン酸エステル；１，４−ブタンジオール、１，９−ノナンジオール等の脂肪族両末端アルコール由来の（メタ）アクリーレート；Ｎ，Ｎ−ジビニルアニリン、ジビニルエーテル等のジビニル化合物；３個以上のビニル基を有する化合物；などを挙げることができる。
【００３３】
架橋性重合体としては、分子内に２個以上の水酸基を有するポリエチレンやポリプロピレン、ポリエステルやポリシロキサン由来の（メタ）アクリレート等を挙げることができる。これらの架橋性単量体及び架橋性重合体は、それぞれ単独で、あるいは２種以上を組み合わせて用いることができる。架橋性単量体及び／または架橋性重合体は、重合性単量体１００重量部に対して、通常１０重量部以下、好ましくは０．０１〜５重量部、より好ましくは０．１〜２重量部の割合で使用される。
【００３４】
重合性単量体と共にマクロモノマーを用いると、保存性やオフセット防止性と低温定着性とのバランスを改善することができる。マクロモノマーは、分子鎖の末端に重合可能な官能基（例えば、炭素−炭素二重結合のような不飽和基）を有する比較的長い線状分子である。マクロモノマーとしては、数平均分子量が通常１，０００〜３０，０００のオリゴマーまたはポリマーが好ましい。数平均分子量が小さいマクロモノマーを用いると、トナー粒子の表面部分が柔らかくなり、保存性が低下する。逆に、数平均分子量が大きいマクロモノマーを用いると、マクロモノマーの溶融性が悪く、トナーの定着性が低下する。
【００３５】
マクロモノマーの具体例としては、スチレン、スチレン誘導体、メタクリル酸エステル、アクリル酸エステル、アクリロニトリル、メタクリロニトリル等を単独でまたは２種以上を重合して得られる重合体、ポリシロキサン骨格を有するマクロモノマーなどが挙げられる。マクロモノマーの中でも、結着樹脂のガラス転移温度より高いガラス転移温度を有する重合体が好ましく、特にスチレンとメタクリル酸エステル及び／またはアクリル酸エステルとの共重合体マクロモノマーやポリメタクリル酸エステルマクロモノマーが好適である。マクロモノマーを使用する場合、その配合割合は、重合性単量体１００重量部に対して、通常０．０１〜１０重量部、好ましくは０．０３〜５重量部、より好ましくは０．０５〜１重量部である。マクロモノマーの使用割合が大きすぎると、定着性が低下する傾向を示す。
【００３６】
分子量調整剤としては、例えば、ｔ−ドデシルメルカプタン、ｎ−ドデシルメルカプタン、ｎ−オクチルメルカプタン等のメルカプタン類；四塩化炭素、四臭化炭素等のハロゲン化炭化水素類；などを挙げることができる。これらの分子量調整剤は、重合開始前、あるいは重合途中に添加することができる。分子量調整剤は、重合性単量体１００重量部に対して、通常０．０１〜１０重量部、好ましくは０．１〜５重量部の割合で用いられる。
【００３７】
イエロー顔料の均一分散のために、オレイン酸、ステアリン酸等の脂肪酸、脂肪酸とＮａ、Ｋ、Ｃａ、Ｍｇ、Ｚｎ等の金属とからなる脂肪酸金属塩などの滑剤；シラン系またはチタン系カップリング剤などの分散助剤；を使用することができる。滑剤及び分散剤は、イエロー顔料の重量を基準として、それぞれ通常１／１０００〜１／１程度の割合で使用される。
【００３８】
トナーの帯電性を向上させるために、各種の正帯電性または負帯電性の帯電制御剤を使用する。帯電制御剤としては、例えば、ボントロンＮ０１（オリエント化学社製）、ニグロシンベースＥＸ（オリエント化学社製）、スピロブラックＴＲＨ（保土ケ谷化学社製）、Ｔ−７７（保土ケ谷化学社製）、ボントロンＳ−３４（オリエント化学社製）、ボントロンＥ−８１（オリエント化学社製）、ボントロンＥ−８４（オリエント化学社製）、ボントロンＥ−８９（オリエント化学社製）、ボントロンＦ−２１（オリエント化学社製）、ＣＯＰＹ ＣＨＲＧＥ ＮＸ ＶＰ４３４（クラリアント社製）、ＣＯＰＹ ＣＨＲＧＥ ＮＥＧ ＶＰ２０３６（クラリアント社製）、ＴＮＳ−４−１（保土ケ谷化学社製）、ＴＮＳ−４−２（保土ケ谷化学社製）、ＬＲ−１４７（日本カーリット社製）などの帯電制御剤；特開平１１−１５１９２号公報、特開平３−１７５４５６号公報、特開平３−２４３９５４号公報などに記載の４級アンモニウム（塩）基含有共重合体、特開平３−２４３９５４号公報、特開平１−２１７４６４号公報、特開平３−１５８５８号公報などに記載のスルホン酸（塩）基含有共重合体等の帯電制御樹脂；を用いることができる。帯電制御剤は、結着樹脂または結着樹脂を形成する重合性単量体１００重量部に対して、通常０．０１〜１０重量部、好ましくは０．１〜７重量部の割合で用いられる。
【００３９】
離型剤は、トナーのオフセット防止などの目的で使用される。離型剤としては、例えば、低分子量ポリエチレン、低分子量ポリプロピレン、低分子量ポリブチレンなどの低分子量ポリオレフィンワックス類；分子末端酸化低分子量ポリプロピレン、分子末端をエポキシ基に置換した低分子量末端変性ポリプロピレン、及びこれらと低分子量ポリエチレンのブロックポリマー、分子末端酸化低分子量ポリエチレン、分子末端をエポキシ基に置換した低分子量ポリエチレン、及びこれらと低分子量ポリプロピレンのブロックポリマーなどの末端変性ポリオレフィンワックス類；キャンデリラ、カルナウバ、ライス、木ロウ、ホホバなどの植物系天然ワックス；パラフィン、マイクロクリスタリン、ペトロラクタムなどの石油系ワックス及びその変性ワックス；モンタン、セレシン、オゾケライト等の鉱物系ワックス；フィッシャートロプシュワックスなどの合成ワックス；多価アルコールの脂肪酸エステル化合物；これらの混合物などが挙げられる。
【００４０】
離型剤の中でも、多価アルコールの脂肪酸エステル化合物が、トナーの低温定着性を向上させ、印字耐久性を悪化させないことから好ましい。多価アルコールの脂肪酸エステル化合物としては、例えば、ペンタエリスリトールテトラミリステート、ペンタエリスリトールテトラパルミテート、ペンタエリスリトールテトラステアレート、ペンタエリスリトールテトララウレート等のペンタエリスリトールエステル；ジペンタエリスリトールヘキサミリステート、ジペンタエリスリトールヘキサパルミテート、ジペンタエリスリトールヘキサラウレート等のジペンタエリスリトールエステル；ポリグリセリンの脂肪酸エステル化合物；などが挙げられる。
【００４１】
これらの離型剤を用いる場合には、結着樹脂または結着樹脂を形成する重合性単量体１００重量部に対して、通常０．１〜２０重量部、好ましくは１〜１５重量部の割合で用いられる。
【００４２】
重合開始剤としては、ラジカル重合開始剤が好適に用いられる。具体的には、過硫酸カリウム、過硫酸アンモニウム等の過硫酸塩；４，４′−アゾビス（４−シアノ吉草酸）、２，２′−アゾビス（２−アミジノプロパン）二塩酸塩、２，２′−アゾビス−２−メチル−Ｎ−１，１−ビス（ヒドロキシメチル）−２−ヒドロキシエチルプロピオアミド、２，２′−アゾビス（２，４−ジメチルバレロニトリル）、２，２′−アゾビスイソブチロニトリル、１，１′−アゾビス（１−シクロヘキサンカルボニトリル）等のアゾ化合物；イソブチリルパーオキサイド、２，４−ジ−クロロベンゾイルパーオキサイド、３，５，５′−トリメチルヘキサノイルパーオキサイド等のジアシルパーオキサイド系；ビス（４−ｔ−ブチルシクロヘキシル）パーオキシジ−カーボネート、ジ−ｎ−プロピルパーオキシジ−カーボネート、ジ−イソプロピルパーオキシジ−カーボネート、ジ−２−エトキシエチルパーオキシジ−カーボネート、ジ（２−エチルエチルパーオキシ）ジ−カーボネート、ジ−メトキシブチルパーオキシジ−カーボネート、ジ（３−メチル−３−メトキシブチルパーオキシ）ジ−カーボネート等のパーオキシジ−カーボネート類；（α，α−ビス−ネオデカノイルパーオキシ）ジイソプロピルベンゼン、クミルパーオキシネオデカノエート、１，１′，３，３′−テトラメチルブチルパーオキシネオデカノエート、１−シクロヘキシル−１−メチルエチルパーオキシネオデカノエート、ｔ−ヘキシルパーオキシネオデカノエート、ｔ−ブチルパーオキシネオデカノエート、ｔ−ヘキシルパーオキシピバレート、ｔ−ブチルパーオキシピバレート、メチルエチルパーオキシド、ジ−ｔ−ブチルパーオキシド、アセチルパーオキシド、ジクミルパーオキシド、ラウロイルパーオキシド、ベンゾイルパーオキシド、ｔ−ブチルパーオキシ−２−エチルヘキサノエート、ジ−イソプロピルパーオキシジカーボネート、ジ−ｔ−ブチルパーオキシイソフタレート、ｔ−ブチルパーオキシイソブチレート等の他の過酸化物類などが例示される。これら重合開始剤と還元剤とを組み合わせたレドックス開始剤を使用することもできる。
【００４３】
これらの重合開始剤の中でも、重合性単量体に可溶な油溶性ラジカル開始剤が好ましく、必要に応じて、水溶性の開始剤をこれと併用することもできる。重合開始剤の使用割合は、重合性単量体１００重量部に対して、通常０．１〜２０重量部、好ましくは０．３〜１５重量部、より好ましくは０．５〜１０重量部である。この使用割合が小さすぎると重合速度が遅くなり、大きすぎると分子量が低くなるので、好ましくない。重合開始剤は、単量体組成物中に予め添加することができるが、早期重合を避ける目的で、水系分散媒体中での単量体組成物の造粒工程終了後に懸濁液中に添加することもできる。
【００４４】
本発明で用いられる分散安定剤としては、硫酸バリウム、硫酸カルシウムなどの硫酸塩；炭酸バリウム、炭酸カルシウム、炭酸マグネシウムなどの炭酸塩；リン酸カルシウムなどのリン酸塩；酸化アルミニウム、酸化チタン等の金属酸化物；水酸化アルミニウム、水酸化マグネシウム、水酸化第二鉄等の金属水酸化物；ポリビニルアルコール、メチルセルロース、ゼラチン等の水溶性高分子；アニオン性界面活性剤、ノニオン性界面活性剤、両性界面活性剤等の界面活性剤；などを挙げることができる。これらの中でも、硫酸塩、炭酸塩、金属酸化物、金属水酸化物などの金属化合物が好ましく、難水溶性の金属化合物のコロイドがより好ましい。特に、難水溶性の金属水酸化物のコロイドは、トナー粒子の粒径分布を狭くすることができ、画像の鮮明性が向上するので好適である。
【００４５】
難水溶性金属化合物のコロイドは、その製法による制限はないが、水溶性多価金属化合物の水溶液のｐＨを７以上に調整することによって得られる難水溶性の金属水酸化物のコロイド、特に水溶性多価金属化合物と水酸化アルカリ金属塩との水相中の反応により生成する難水溶性の金属水酸化物のコロイドが好ましい。難水溶性金属化合物のコロイドは、個数粒径分布Ｄ５０（個数粒径分布の５０％累積値）が０．５μｍ以下で、Ｄ９０（個数粒径分布の９０％累積値）が１μｍ以下であることが好ましい。コロイドの粒径が大きくなりすぎると、重合の安定性が崩れ、また、トナーの保存性が低下する。
【００４６】
分散安定剤は、重合性単量体１００重量部に対して、好ましくは０．１〜２０重量部、より好ましくは０．３〜１０重量部の割合で使用する。この使用割合が小さすぎると、十分な重合安定性を得ることが困難となり、重合凝集物が生成しやすくなる。逆に、この使用割合が大きすぎると、微粒子の増加によりトナー粒子の粒径分布が広がったり、水溶液粘度が大きくなって重合安定性が低くなる。
【００４７】
懸濁重合法により着色樹脂粒子（着色重合体粒子）を製造するには、先ず、重合性単量体、着色剤、その他の添加剤成分を混合し、重合性単量体組成物を調製する。次に、該重合性単量体組成物を、分散安定剤を含有する水系媒体中に投入し、高速攪拌機等により高剪断力で攪拌して、水系媒体中に重合性単量体組成物の微小な液滴を形成する。
【００４８】
重合性単量体組成物の液滴形成においては、先ず、体積平均粒径が５０〜１０００μｍ程度の一次液滴を形成する。重合開始剤は、早期重合を避けるため、水系媒体中での一次液滴の大きさが均一になってから水系分散媒体に添加することが好ましい。水系分散媒体中に重合性単量体組成物の一次液滴が分散した懸濁液に重合開始剤を添加混合し、さらに、高速回転剪断型撹拌機を用いて、液滴の粒径が目的とする着色重合体粒子に近い小粒径になるまで撹拌する。このようにして、体積平均粒径が２〜１５μｍ程度の微小粒径の二次液滴を形成する。
【００４９】
液滴形成の方法は、特に限定されないが、例えば、（インライン型）乳化分散機（株式会社荏原製作所製、商品名「マイルダー」）、高速乳化・分散機（特殊機化工業製、商品名「Ｔ．Ｋ．ホモミクサー  ＭＡＲＫ  ＩＩ型」）等の強攪拌が可能な装置を用いて行う。
【００５０】
水系媒体中に液滴として分散した重合性単量体組成物を、重合開始剤の存在下に重合して、着色重合体粒子を生成させる。重合温度は、通常５０℃以上、好ましくは６０〜９５℃である。重合の反応時間は、通常１〜２０時間、好ましくは２〜１５時間である。生成した着色重合体粒子を含有する水分散液を濾過し、次いで、洗浄、脱水、及び乾燥の各工程を経て、着色重合体粒子を回収する。
【００５１】
着色重合体粒子を形成するのに用いる重合性単量体は、それを重合して得られる重合体のガラス転移温度Ｔｇが通常８０℃以下、好ましくは４０〜８０℃、より好ましくは５０〜７０℃になるように選択することが望ましい。重合性単量体を単独で、あるいは２種以上を組み合わせて使用することにより、生成する重合体のガラス転移温度を所望の範囲に調整することができる。
【００５２】
コアシェル型着色重合体粒子の場合、シェルを構成する重合体のガラス転移温度が、コアの着色重合体粒子を構成する重合体のガラス転移温度より高いことが好ましく、５℃以上高いことがより好ましく、１０℃以上高いことが特に好ましい。シェル用重合性単量体としては、８０℃を超える高いガラス転移温度を持つ重合体を形成することができるスチレン、メチルメタクリレート、アクリロニトリル、これらの混合物などが好ましい。ガラス転移温度の上限は、１１０℃、多くの場合１０５℃である。
【００５３】
シェル用重合性単量体の重合に用いる重合開始剤としては、過硫酸カリウム、過硫酸アンモニウム等の過硫酸金属塩；２，２′−アゾビス〔２−メチル−Ｎ−（２−ヒドロキシエチル）プロピオンアミド〕、２，２′−アゾビス−［２−メチル−Ｎ−〔１，１−ビス（ヒドロキシメチル）２−ヒドロキシエチル〕プロピオンアミド］等のアゾ系開始剤；等の水溶性重合開始剤を挙げることができる。重合開始剤の添加量は、シェル用重合性単量体１００重量部に対して、好ましくは、０．１〜３０重量部、より好ましくは１〜２０重量部である。シェル層の重合温度は、好ましくは５０℃以上、より好ましくは６０〜９５℃である。重合の反応時間は、好ましくは１〜２０時間、より好ましくは２〜１５時間である。
【００５４】
重合により生成した着色重合体粒子（コアシェル型を含む）を含有する水分散液は、分散安定剤を含んでいるため、着色重合体粒子の表面には、多数の分散安定剤の微粒子が付着している。分散安定化剤として、酸で可溶な無機水酸化物等の無機化合物を使用した場合には、生成した着色重合体粒子を含有する水分散液に酸を添加し、分散安定化剤を水に溶解させて除去する。分散安定化剤がアルカリで可溶な無機化合物である場合には、着色重合体粒子を含有する水分散液にアルカリを添加して、分散安定化剤を水に溶解させて除去する。
【００５５】
例えば、分散安定剤として水酸化マグネシウムコロイドなどの難水溶性金属水酸化物のコロイドを用いた場合には、水分散液に硫酸の如き酸を加えて分散安定剤を水に可溶化させる（これを「酸洗浄」という）。酸洗浄により、水分散液のｐＨを通常６．５以下、好ましくは２〜６．５、より好ましくは３〜６．０に調整する。添加する酸としては、硫酸、塩酸、硝酸等の無機酸；蟻酸、酢酸等の有機酸；を用いることができる。
【００５６】
酸洗浄またはアルカリ洗浄工程で得られた水分散液を濾過して、着色重合体粒子を濾別する。次に、濾別した着色重合体粒子を、水で洗浄し、洗浄水を濾過する。水洗工程では、濾液（濾過した洗浄水）の電気伝導度が５００μＳ／ｃｍ以下、好ましくは３００μＳ／ｃｍ以下、より好ましくは１００μＳ／ｃｍ以下となるまで水で洗浄し、洗浄水を濾過することが好ましい。水洗工程は、バッチ式で繰り返し行ってもよく、あるいはベルトフィルターなどを用いて連続的に行ってもよい。水洗浄に用いる洗浄装置としては、例えば、ベルトフィルター、ロータリーフィルター、及びフィルタープレスのいずれか１つもしくはこれらの複数を組み合わせて用いることが好ましい。洗浄工程後、湿潤状態の着色重合体粒子は、脱水工程により脱水され、乾燥される。
【００５７】
本発明のトナー粒子（コアシェル型を含む）の体積平均粒径（Ｄｖ）は、通常２〜１２μｍ、好ましくは３〜１１μｍ、より好ましくは６〜１０μｍである。本発明のトナー粒子の体積平均粒径（Ｄｖ）と個数平均粒径（Ｄｐ）との比（Ｄｖ／Ｄｐ）で表される粒径分布は、通常１．０〜１．４、好ましくは１．０〜１．３、より好ましくは１．０〜１．２である。トナー粒子の体積平均粒径が大きすぎると、解像度が低下して高画質の画像を形成することが困難となる。
【００５８】
本発明のトナー粒子（コアシェル型を含む）の体積固有抵抗は、１１．２（ｌｏｇΩ／ｃｍ）以上であることが好ましく、１１．３（ｌｏｇΩ／ｃｍ）以上であることが更に好ましい。体積固有抵抗が上記範囲にあると、着色剤や耐電制御剤が結着樹脂中に均一に分散されていることになるので、初期及び耐久後の印字特性が良好となる。
【００５９】
コアシェル型トナー粒子におけるシェルの平均厚みは、通常０．００１〜１μｍ、好ましくは０．００３〜０．５μｍ、より好ましくは０．００５〜０．２μｍ、特に好ましくは０．０２〜０．０５μｍ（２０〜５０ｎｍ）である。シェル厚みが大きすぎると定着性が低下し、小さすぎると保存性が低下する。重合トナーのコア粒径及びシェルの厚みは、電子顕微鏡により観察できる場合は、その観察写真から無作意に選択した粒子の大きさ及びシェル厚みを直接測ることにより得ることができる。電子顕微鏡でコア粒子とシェルとを区別して観察することが困難な場合は、コア粒子の体積平均粒径とシェルを形成する重合性単量体の使用量とから、シェルの厚みを算出することができる。
【００６０】
コアシェル構造の形成方法は、重合トナーの場合には、前記着色重合体粒子をコア粒子とし、該コア粒子の存在下にシェル用重合性単量体を重合して、コア粒子の表面に重合体層（シェル）を形成する方法（in situ 重合法）が好ましい。
【００６１】
本発明のイエロートナーを非磁性一成分現像剤として使用する場合は、トナー粒子に外添剤を混合することが好ましい。外添剤としては、流動化剤や研磨剤などとして作用する無機粒子及び有機樹脂粒子が挙げられる。無機粒子としては、例えば、二酸化ケイ素（シリカ）、酸化アルミニウム、酸化チタン、酸化亜鉛、酸化錫、チタン酸バリウム、チタン酸ストロンチウムなどが挙げられる。有機樹脂粒子としては、メタクリル酸エステル重合体粒子、アクリル酸エステル重合体粒子、スチレン−メタクリル酸エステル共重合体粒子、スチレン−アクリル酸エステル共重合体粒子、コアがメタクリル酸エステル共重合体でシェルがスチレン重合体で形成されたコアシェル型粒子などが挙げられる。
【００６２】
これらの中でも、無機酸化物粒子が好ましく、二酸化ケイ素が特に好ましい。無機微粒子表面を疎水化処理することができ、疎水化処理された二酸化ケイ素粒子が特に好適である。外添剤は、２種以上を組み合わせて用いてもよく、外添剤を組み合わせて用いる場合には、平均粒子径の異なる無機粒子同士または無機粒子と有機樹脂粒子とを組み合わせる方法が好適である。外添剤の量は、特に限定されないが、トナー粒子１００重量部に対して、通常０．１〜６重量部である。外添剤をトナー粒子に付着させるには、通常、トナー粒子と外添剤とをヘンシェルミキサーなどの混合機に入れて攪拌する。
【実施例】
【００６３】
以下、実施例及び比較例を挙げて、本発明について更に詳細に説明するが、本発明は、これらの実施例のみに限定されるものではない。部及び％は、特に断りのない限り重量基準である。各種物性及び特性は、下記の方法により測定し、評価した。
【００６４】
（１）顔料の疎水化度の測定：
１００ｍｌのビーカーに攪拌子を入れ、そこに蒸留水５０ｍｌを加えて、ゆっくりと攪拌した。顔料サンプル０．２ｇを水面に乗せて、攪拌しながらメタノールを滴下し、顔料が沈降を開始するメタノール滴定量（ｍｌ）と、沈降終了時点のメタノール滴定量（ｍｌ）を確認した。沈降開始疎水化度（％）及び疎水化度は、それぞれ下式（１）及び（２）により算出した。測定は３回行い、その平均値を疎水化度とした。
【００６５】
Ｘ＝〔Ａ／（Ａ＋５０）〕×１００      （１）
Ｘ：沈降開始疎水化度（％）
Ａ：沈降開始時点のメタノール滴定量（ｍｌ）
５０：蒸留水の量（ｍｌ）
Ｙ＝〔Ｂ／（Ｂ＋５０）〕×１００      （２）
Ｙ：疎水化度（％）
Ｂ：沈降終了時点のメタノール滴定量（ｍｌ）
５０：蒸留水の量（ｍｌ）
【００６６】
上記式（１）において、顔料の疎水化度が低く、メタノールを滴下することなく沈降を開始した場合は、Ａ＝０であるため、Ｘ＝０となる。上記式（２）において、顔料の疎水化度が低く、メタノールを滴下することなく沈降を開始し、かつ、沈降が終了した場合は、Ｂ＝０であるため、Ｙ＝０となる。メタノール滴定量が極めて少量の場合も、Ｘ＝０またはＹ＝０となることがある。
【００６７】
（２）トナーの体積平均粒径及び粒径分布：
トナー（着色重合体粒子；コアシェル型を含む）の体積平均粒径Ｄｖ、及び体積平均粒径Ｄｖと個数平均粒径Ｄｐとの比Ｄｖ／Ｄｐで表される粒径分布は、粒径測定機（ベックマン・コールター社製、商品名「マルチサイザーＩＩ」）により測定した。測定条件は、アパーチャー径＝１００μｍ、媒体＝アイソトンＩＩ、濃度＝１０％、測定粒子数＝１００，０００個で行った。具体的には、サンプル５〜２０ｍｇをビーカーに取り、界面活性剤（アルキルベンゼンスルホン酸）０．１〜１ｍｌを加えた。そのビーカーへ、更にアイソトンＩＩを０．５〜２ｍｌ加え、トナーを湿潤させた後、更にアイソトンＩＩを１０〜３０ｍｌ加え、次いで、超音波分散器で１〜３分間分散させてから、粒径測定器による測定を行なった。
【００６８】
（３）トナーの体積固有抵抗：
トナーの体積固有抵抗は、誘電体損測定器（安藤電気社製、商品名「ＴＲＳ−１０型」）を用い、温度３０℃、周波数１ｋＨｚの条件下で測定した。
【００６９】
（４）耐久印字試験：
市販の非磁性一成分現像方式のプリンター（印刷スピード：Ａ４サイズ２４枚／分）の現像装置にトナーを入れた。温度２３℃、相対湿度（ＲＨ）５０％の常温常湿（Ｎ／Ｎ）環境下で２４時間放置した後、同環境にて、１％印字濃度で１００００枚まで連続印字を行った。
【００７０】
５００枚毎にベタ印字（印字濃度１００％での印字）を行い、反射式画像濃度計（マクベス社製、商品名「ＲＤ９１８」）を用いて、そのベタ印字部の印字濃度を測定した。その後、白ベタ印字（印字濃度０％での印字）を行い、白ベタ印字の途中でプリンターを停止させ、現像後の感光体上にある非画像部のトナーを粘着テープ（住友スリーエム社製、製品名「スコッチメンディングテープ８１０−３−１８」）に付着させ、それを印字用紙に貼り付けた。次に、分光色差計〔日本電色工業（株）製、商品名「ＳＥ−２０００」〕で色調を測定した。リファレンス（基準サンプル）として、未使用の粘着テープを印字用紙に貼り付け、同様に色調を測定した。
【００７１】
それぞれの色調をＬ＊ａ＊ｂ＊空間の座標として表し、測定サンプルと基準サンプルの色調から色差ΔＥを算出してカブリ値とした。この値が小さいほどカブリが少なく、カブリ値ΔＥが１．０以下であれば、画質が良好であることを示す。
【００７２】
印字濃度が１．２以上で、かつ、カブリ値が１．０以下の画質を維持できる連続印字枚数を１００００枚まで調べた。表中に、「＞１００００」と示しているのは、１００００枚印字しても、上記の数値基準を満足していることを示している。
【００７３】
（５）画質の確認：
上記耐久印字試験において、初期と５０００枚時のベタ印字を目視で確認し、かすれや濃度斑が無いものを「良」とし、かすれや濃度斑があるものを「不良」と評価した。
【００７４】
［実施例１］
モノビニル単量体としてスチレン７８部及びｎ−ブチルアクリレート２２部（これらの単量体を共重合して得られた共重合体のＴｇ＝５０℃）、マクロモノマーとしてポリメタクリル酸エステルマクロモノマー（東亜合成化学工業社製、商品名「ＡＡ６」、Ｔｇ＝９４℃）０．３部、架橋性単量体としてジビニルベンゼン０．６部、分子量調整剤としてｔ−ドデシルメルカプタン１．６部、及び着色剤としてＣ．Ｉ．ピグメントイエロー１５５（クラリアント社製、商品名「Ｔｏｎｅｒ  Ｙｅｌｌｏｗ  ３ＧＰ」）４．５部とＣ．Ｉ．ピグメントイエロー１５５（クラリアント社製、商品名「Ｎｏｖｏｐｅｒｍ  Ｙｅｌｌｏｗ  ４Ｇ０１」）１．５部を、メディア式分散機を用いて湿式粉砕した。湿式粉砕により得られた混合物に、帯電制御剤として帯電制御樹脂（藤倉化成社製、商品名「アクリベース  ＦＣＡ−２０７Ｐ」）１部と脂肪酸エステルワックス（日本油脂社製、商品名「ＷＥＰ６」）５部を添加し、混合、溶解して、重合性単量体組成物を調製した。
【００７５】
他方、イオン交換水２２０部に塩化マグネシウム１０．６部を溶解した水溶液に、イオン交換水５０部に水酸化ナトリウム５．９部を溶解した水溶液を、攪拌下で徐々に添加して、水酸化マグネシウムコロイド分散液を調製した。
【００７６】
一方、メチルメタクリレート（得られる重合体のＴｇ＝１０５℃）２部と水１３０部を超音波乳化機にて微分散化処理して、シェル用重合性単量体の水分散液を調製した。
【００７７】
上記水酸化マグネシウムコロイド分散液（水酸化マグネシウムコロイド量４．３部）に、重合性単量体組成物を投入し、さらに攪拌して、そこへ重合開始剤としてｔ−ブチルパーオキシ−イソブチレート（日本油脂社製、商品名「パーブチルＩＢ」）６部を添加した。重合開始剤を添加した分散液を、インライン型乳化分散機（荏原製作所社製、商品名「エバラマイルダー  ＭＤＮ３０３Ｖ」）により、回転数１５０００ｒｐｍにて分散を行い、重合性単量体組成物の液滴を形成した。
【００７８】
重合性単量体組成物の液滴を含有する分散液を、反応器に入れ、９５℃に昇温して重合反応を行った。重合転化率がほぼ１００％に達した後、前記シェル用重合性単量体の水分散液にシェル用重合開始剤として２，２’−アゾビス〔２−メチル−Ｎ−（２−ハイドロキシエチル）−プロピオンアミド〕（和光純薬社製、商品名「ＶＡ−０８６」；水溶性開始剤）０．１部を溶解したものを反応器に添加した。次いで、９５℃で４時間維持して、重合を更に継続した後、水冷して反応を停止し、コアシェル型着色重合体粒子の水分散液を得た。
【００７９】
着色重合体粒子の水分散液を攪拌しながら、ｐＨが４．５以下となるまで硫酸を添加して酸洗浄を行った後（２５℃、１０分間）、濾別した着色重合体粒子を、水で洗浄し、洗浄水を濾過した。この際の濾液の電気伝導度は、４５μＳ／ｃｍであった。さらに洗浄・濾過工程後の着色重合体粒子を脱水・乾燥し、乾燥した着色重合体粒子を得た。
【００８０】
着色重合体粒子１００部に、環状シラザンで疎水化処理したシリカ微粒子０．６部（個数一次平均粒径＝７ｎｍ）と、アミノ変性シリコーンオイルで疎水化処理したシリカ微粒子（個数一次平均粒径＝３５ｎｍ）１部とを添加し、高速攪拌機（三井鉱山社製、商品名ヘンシェルミキサー）を用いて混合し、非磁性一成分現像剤（電子写真用トナー）を調製した。使用した顔料の特性を表１に示し、トナー特性の試験結果を表２に示す。
【００８１】
［実施例２］
実施例１において、各顔料の添加量を、それぞれＣ．Ｉ．ピグメントイエロー１５５（クラリアント社製、商品名「Ｔｏｎｅｒ  Ｙｅｌｌｏｗ  ３ＧＰ」）を３部に、Ｃ．Ｉ．ピグメントイエロー１５５（クラリアント社製、商品名「Ｎｏｖｏｐｅｒｍ  Ｙｅｌｌｏｗ  ４Ｇ０１」）を３部に変更した以外は、実施例１と同じ方法で電子写真用トナーを調製した。使用した顔料の特性を表１に示し、トナー特性の試験結果を表２に示す。
【００８２】
［実施例３］
実施例１において、Ｃ．Ｉ．ピグメントイエロー１５５（クラリアント社製、商品名「Ｎｏｖｏｐｅｒｍ  Ｙｅｌｌｏｗ  ４Ｇ０１」）１．５部をＣ．Ｉ．ピグメントイエロー１２０（クラリアント社製、商品名「ＰＶ  ＦＡＳＴ  Ｔｅｌｌｏｗ  Ｈ２Ｇ」）１．５部に変更した以外は、実施例１と同じ方法で電子写真用トナーを調製した。使用した顔料の特性を表１に示し、トナー特性の試験結果を表２に示す。
【００８３】
［実施例４］
実施例１において、Ｃ．Ｉ．ピグメントイエロー１５５（クラリアント社製、商品名「Ｎｏｖｏｐｅｒｍ  Ｙｅｌｌｏｗ  ４Ｇ０１」）１．５部をＣ．Ｉ．ピグメントイエロー１５１（チバ・スペシャリティ・ケミカルズ社製、商品名「ＩＲＧＡＺＩＮＥ  Ｙｅｌｌｏｗ２０８８」）１．５部に変更した以外は、実施例１と同じ方法で電子写真用トナーを調製した。使用した顔料の特性を表１に示し、トナー特性の試験結果を表２に示す。
【００８４】
［実施例５］
実施例１において、Ｃ．Ｉ．ピグメントイエロー１５５（クラリアント社製、商品名「Ｎｏｖｏｐｅｒｍ  Ｙｅｌｌｏｗ  ４Ｇ０１」）１．５部をＣ．Ｉ．ピグメントイエロー１３９（ＢＡＳＦ社製、商品名「Ｐａｌｉｏｔｏｌ  Ｙｅｌｌｏｗ  Ｄ１８１９」）１．５部に変更した以外は、実施例１と同じ方法で電子写真用トナーを調製した。使用した顔料の特性を表１に示し、トナー特性の試験結果を表２に示す。
【００８５】
［比較例１］
実施例１において、Ｃ．Ｉ．ピグメントイエロー１５５（クラリアント社製、商品名「Ｔｏｎｅｒ  Ｙｅｌｌｏｗ  ３ＧＰ」）４．５部とＣ．Ｉ．ピグメントイエロー１５５（クラリアント社製、商品名「Ｎｏｖｏｐｅｒｍ  Ｙｅｌｌｏｗ  ４Ｇ０１」）１．５部の代わりに、Ｃ．Ｉ．ピグメントイエロー１５５（クラリアント社製、商品名「Ｔｏｎｅｒ  Ｙｅｌｌｏｗ  ３ＧＰ」）６部を使用した以外は、実施例１と同じ方法で電子写真用トナーを調製した。使用した顔料の特性を表１に示し、トナー特性の試験結果を表２に示す。
【００８６】
［比較例２］
実施例１において、Ｃ．Ｉ．ピグメントイエロー１５５（クラリアント社製、商品名「Ｔｏｎｅｒ  Ｙｅｌｌｏｗ  ３ＧＰ」）４．５部とＣ．Ｉ．ピグメントイエロー１５５（クラリアント社製、商品名「Ｎｏｖｏｐｅｒｍ  Ｙｅｌｌｏｗ  ４Ｇ０１」）１．５部の代わりに、Ｃ．Ｉ．ピグメントイエロー１５５（クラリアント社製、商品名「Ｎｏｖｏｐｅｒｍ  Ｙｅｌｌｏｗ  ４Ｇ０１」）６部を使用した以外は、実施例１と同じ方法で電子写真用トナーを調製した。使用した顔料の特性を表１に示し、トナー特性の試験結果を表２に示す。
【００８７】
［比較例３］
実施例１において、Ｃ．Ｉ．ピグメントイエロー１５５（クラリアント社製、商品名「Ｔｏｎｅｒ  Ｙｅｌｌｏｗ  ３ＧＰ」）４．５部とＣ．Ｉ．ピグメントイエロー１５５（クラリアント社製、商品名「Ｎｏｖｏｐｅｒｍ  Ｙｅｌｌｏｗ  ４Ｇ０１」）１．５部の代わりに、Ｃ．Ｉ．ピグメントイエロー１２０（クラリアント社製、商品名「ＰＶ  ＦＡＳＴ  Ｔｅｌｌｏｗ  Ｈ２Ｇ」）６部を使用した以外は、実施例１と同じ方法で電子写真用トナーを調製した。使用した顔料の特性を表１に示し、トナー特性の試験結果を表２に示す。
【００８８】
［比較例４］
実施例２において、Ｃ．Ｉ．ピグメントイエロー１５５（クラリアント社製、商品名「Ｔｏｎｅｒ  Ｙｅｌｌｏｗ  ３ＧＰ」）３．０部の代わりに、Ｃ．Ｉ．ピグメントイエロー１２０（クラリアント社製、商品名「ＰＶ  ＦＡＳＴ  Ｔｅｌｌｏｗ  Ｈ２Ｇ」）３．０部を使用した以外は、実施例２と同じ方法で電子写真用トナーを調製した。使用した顔料の特性を表１に示し、トナー特性の試験結果を表２に示す。
【００８９】
【表１】
2008242240.tif 000002
【００９０】
【表２】
2008242240.tif 000003
【産業上の利用可能性】
【００９１】
本発明のイエロートナーは、電子写真方式（静電印刷方式を含む）の画像形成装置において、感光体上に形成された静電潜像を現像するための現像剤として利用することができる。本発明のイエロートナーは、シアントナーやマゼンタトナーと組み合わせて、フルカラー画像形成用の現像剤として用いることができる。現像剤として、非磁性一成分現像剤が好ましい。